【手続補正書】
【提出日】平成19年10月17日(2007.10.17)
【手続補正１】
【補正対象書類名】明細書
【補正対象項目名】特許請求の範囲
【補正方法】変更
【補正の内容】
【特許請求の範囲】
【請求項１】  電磁活性プライマー組成物であって、含まれる結合剤が、強磁性、フェリ磁性、超常磁性または圧電性を有するナノスケール粒子を含有する組成物。
【請求項２】  ナノスケール粒子が、２００ｎｍまたはそれ以下、好ましくは１００ｎｍまたはそれ以下、特に好ましくは５０ｎｍまたはそれ以下の平均粒度を有する請求項１に記載の組成物。
【請求項３】  ナノスケール粒子が、石英、電気石、チタン酸バリウム、硫酸リチウム、酒石酸カリウム、酒石酸ナトリウム、酒石酸カリウムナトリウム、酒石酸エチレンジアミン、ペロブスカイト構造を有する強誘電性化合物またはチタン酸鉛ジルコニウムから選ばれる圧電性物質から形成される請求項１または２に記載の組成物。
【請求項４】  フェリ磁性、強磁性または超常磁性物質のナノスケール粒子が、アルミニウム、コバルト、鉄、ニッケル若しくはこれらの合金、ｎ-磁赤鉄鉱（γ-Ｆｅ2Ｏ3）若しくはｎ-磁鉄鉱（Ｆｅ3Ｏ4）型の金属酸化物またはＭｅＦｅ2Ｏ4（式中、Ｍｅはマンガン、銅、亜鉛、コバルト、ニッケル、マグネシウム、カルシウムおよびカドミウムから選ばれる２価の金属を表す。）型のフェライトから選ばれる請求項１または２に記載の組成物。
【請求項５】  ナノスケール粒子が、全組成物を基準に１〜３０質量％、好ましくは２〜２０質量％の量で存在する請求項１〜４のいずれかに記載の組成物。
【請求項６】  接合された部品の摩擦密着接合を、部品間のプライマー層および接着層の接着部を使用することにより達成している、剥離可能な接着部であって、プライマーマトリックスが請求項１〜５のいずれかに記載のナノスケール粒子を含有する接着部。
【請求項７】  接着接合を解くための方法であって、任意に機械的応力を適用しながら接合物質が別々に剥離し得るように、接着剤および請求項１〜５のいずれかに記載のプライマー層を含有する接合を、交流の電場、磁場または電磁場に付して、該プライマー層を局部的に加熱し、次いで
・熱可塑性接着剤の場合、プライマーに隣接する境界層を、熱可塑性結合剤の軟化点を超える温度に加熱する、
・熱硬化性接着剤の場合、プライマーに隣接する境界層を、結合剤マトリックス中の架橋構造の分解が引き起こされる温度に加熱する
方法。
【請求項８】  請求項１〜５のいずれかに記載のプライマーを使用して接合された構造部品。
【手続補正２】
【補正対象書類名】明細書
【補正対象項目名】０００２
【補正方法】変更
【補正の内容】
【０００２】
（背景技術）
多くの産業部門、特に金属加工産業、例えば自動車産業、商業用車両の組立産業および供給産業、機械および家庭用機器の製造、並びに建築産業において、同じまたは異なる金属製または非金属製基材は、結合または密閉の目的のために接合されることが、ますます増えている。構造部品のためのこれらの接合は、大幅に、古典的な結合方法、例えば鋲、ねじまたは溶接に取って代わっている。なぜなら接合／シールは多くの技術的利点をもたらすからである。伝統的な結合方法、例えば溶接、鋲またはねじと比べると、接合構造部品の解放および剥離はこれまで満足な方法で解決されていなかった。
【手続補正３】
【補正対象書類名】明細書
【補正対象項目名】０００４
【補正方法】変更
【補正の内容】
【０００４】
DE-A-4230116 は、脂肪族ポリオールおよび芳香族二無水物の混合物を含有する接着組成物を記載する。この接着組成物は、水性のアルカリ系中で接着部の剥離が可能であり、ソーダ溶液および苛性アルカリ溶液が具体例として述べられている。これらのアルカリ水溶液を、磁石部品および他の小さな部品を経済的に製造するために使用することが提案されている。一方、その接着剤は金属加工中の補助的な接着を生み出すためにだけ使用することが意図されている。良く似た接着剤も、水性媒体または水性アルカリ媒体中における飲料瓶などの容器からのラベルの除去を容易にするラベル用接着剤として知られている。
【手続補正４】
【補正対象書類名】明細書
【補正対象項目名】０００７
【補正方法】変更
【補正の内容】
【０００７】
DE-A-19526351 は、有機溶媒をベースとし、架橋剤、増粘剤および他の通例の成分が添加された、ラッカー、着色剤および接着剤用緩和ゲルを記載する。二成分ラッカーを層剥離するための剥離剤として使用することが、特別な用途領域として言及されている。この種の混合物は二成分接着剤との使用にも好適であり得ると言及されているが、この種の接着部を解くことについて具体的なデータは全く与えられていない。同様に WO 87/01742 は硬化ポリスルフィドシーラントまたは被膜を除去するための組成物を記載する。この場合、アルキルまたはフェニルチオレートをベースとするアルカリ金属またはアンモニウムチオレートを、ジメチルホルムアミドまたはジメチルアセトアミドまたはこれらと芳香族溶媒、例えばトルエン若しくはキシレンとの混合物からなる溶媒または混合溶媒に溶解させ、硬化ポリスルフィドシーラントまたは被膜物質に適用し、その後にこれらを基材、例えば飛行機用タンクから除去することができる。接着部を解くことについてのデータは提供されていない。
【手続補正５】
【補正対象書類名】明細書
【補正対象項目名】００１５
【補正方法】変更
【補正の内容】
【００１５】
本発明は剥離可能接着部も提供し、その中の接合部品の摩擦密着接合は、プライマー層及び接着層からなる積層接合により達成される。従って結合剤マトリックスがナノスケール粒子を含有するプライマー層は、接着剤層および少なくとも１つの基材層の間に適用される。
次いで熱可塑性接着剤または熱硬化性接着剤を、基材とは反対側のプライマー層の面に適用する。
【手続補正６】
【補正対象書類名】明細書
【補正対象項目名】００１６
【補正方法】変更
【補正の内容】
【００１６】
本発明はまた、交流の電場、磁場または電磁場を用いて接着部を解くための方法を提供し、その中でプライマー層は、これら交流場の影響下でプライマー層を加熱するナノスケール粒子を含有する。このプライマー層の加熱は、接着部を剥離させるために使用される。ナノスケール粒子は、「信号波受信」特性を有するフィラーとして使用され、それにより交流電磁場の形態のエネルギーがプライマー層に導入するために向けられる。プライマー層へのエネルギー入力の結果として、局部的に温度が大幅に上場し、これにより接着部の可逆剥離が容易になる。非反応性熱可塑性接着系の場合、このプライマーへのエネルギー入力により隣接接着ポリマーの溶融が引き起こされる。反応性、即ち架橋化熱硬化性接着系の場合、温度上昇によりポリマーの境界層の熱分解が生じ、接着部中の破壊につながる。
【手続補正７】
【補正対象書類名】明細書
【補正対象項目名】００１７
【補正方法】変更
【補正の内容】
【００１７】
これに関連して特に好ましい接着剤は、それ自身熱的に不安定なもの、またはポリマー主鎖がいくらかの熱的不安定基を有するもののいずれかである。温度上昇の結果として活性化され、それにより接着剤の破壊を起こし得る熱的に不安定な接着剤を用いて、接着剤を変性することも、本発明の剥離可能接着部のために首尾よく用いることができる。伝統的な加熱方法と比較して本発明の方法は、熱発生を接着部中の熱プライマー層および隣接接着剤層の間の境界層中に局部的に限定させること、および接合基材物質および接着剤マトリックス自身への熱応力を回避または最小化することに特徴がある。該方法は、非常に時間を節約し、効率的である。なぜなら熱を、接合基材を通す拡散法によって接着部に導入する必要がないからである。この方法はまた、基材または接着剤マトリックスを介する熱放散または熱放射による熱損失をかなりの程度で減少させるので、本発明の方法は特に経済的となる。プライマー層中の局部的に限定された温度上昇の結果として、接着剤はプライマー／接着剤界面でのみ選択的に破壊され、これにより基材の「準接着」剥離が容易になる。
【手続補正８】
【補正対象書類名】明細書
【補正対象項目名】００２０
【補正方法】変更
【補正の内容】
【００２０】
本発明における「ナノスケール粒子」とは、２００ｎｍ以下、好ましくは５０ｎｍ以下、特に３０ｎｍ以下の平均粒度（または平均粒径）を有する粒子である。この定義における粒度とは一次粒度を意味する。本発明に従い使用するナノスケール粒子は、好ましくは１〜４０ｎｍの範囲、特に好ましくは３〜３０ｎｍの間の平均粒度を有する。超常磁性による効果を使用するためには、粒度は３０ｎｍ以下であるべきである。粒度を、好ましくはＵＰＡ法（Ultrafine Particle Analyzer、超微細粒子分析器）、例えばレーザー光散乱法（「レーザー光後方散乱」）により測定する。ナノスケール粒子の凝集または合併を防止または回避するために、これらの表面を一般に変性または被覆する。非凝集ナノスケール粒子を調製するこの種の方法は、その例として酸化鉄粒子を使用している、DE-A-196 14 136 の第8〜10欄に示されている。この種のナノスケール粒子を表面被覆して凝集を回避するいくつかの可能な手段は、DE-A-197 26 282 に記載されている。
【手続補正９】
【補正対象書類名】明細書
【補正対象項目名】００２３
【補正方法】変更
【補正の内容】
【００２３】
過酸化物硬化剤、嫌気性硬化機構、好気性硬化機構またはＵＶ硬化機構に基づく(メタ)アクリレート官能反応性接着剤も、接着剤マトリックスとして好適である。熱不安定基を反応性接着剤に導入し、その後にこの接合を剥離する具体例は、WO 99/07774 に従う接着剤であり、該接着剤中、少なくとも１つの構造成分がジスルフィドまたはポリスルフィド結合を有する。特に好ましい実施態様では、これら接着剤は、未公開の DE 199 04 835.5, 第14〜16頁に開示されているような結晶形態、カプセル封入形態、化学ブロック形態、位置的または立体的不活性または速度的阻害形態、微分散形態の固体剥離剤も含有し得る。他の可能な手段は、未公開の DE 198 32 629.7 に開示されているアミン誘導体を剥離剤として含有するポリウレタン接着剤を使用することである。２つの前記文献に開示されている剥離剤を、本発明の構成として明白に言及する。